【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  少なくとも１種の重合性アクリルモノマーの残基を少なくとも７０％ｗ/ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ/ｗ、及び、前記重合性アクリル化合物と相溶性でありかつ前記酸化物化合物の表面に結合可能な少なくとも１種の結合性化合物を０.２〜２５％ｗ/ｗ含むアクリル組成物から１工程法において得られるアクリルポリマー製品。
【請求項２】  前記結合性化合物は前記アクリルモノマーと共重合可能な少なくとも１つの官能基及び前記酸化物化合物の表面に結合可能な極性基を含む、請求項１記載の製品。
【請求項３】  前記結合性化合物は、一官能性もしくは多官能性アクリレートもしくはメタクリレート化合物であって極性ヒドロキシル基をさらに含む化合物を含む、請求項２記載の製品。
【請求項４】  前記結合性化合物は、ヒドロキシエチルメタクリレート、ヘキサンジオールジアクリレート又はトリプロピルグリコールメタクリレートから選ばれる、請求項３記載の製品。
【請求項５】  前記微細分割された酸化物化合物はコロイドシリカを含む、請求項１〜４のいずれか１項記載の製品。
【請求項６】  前記結合性化合物／前記微細分割された酸化物の比は、好ましくは、重量基準で１：１〜５：１の範囲である、請求項１〜５のいずれか１項記載の製品。
【請求項７】  少なくとも１種の重合性アクリルモノマーを少なくとも７０％ｗ／ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ／ｗ、及び、前記重合性アクリル化合物と相溶性でありかつ前記酸化物化合物の表面に結合可能な少なくとも１種の結合性化合物を０．２〜２５％ｗ／ｗ含む、重合性組成物から１工程法において得られるアクリルポリマー製品。
【請求項８】   (a)(i)重合性アクリルモノマー、又は、重合性アクリルモノマー中のポリマーの溶液、７０〜９９．５％ｗ／ｗと、
(ii)平均粒径が１〜５０nmであり、珪素酸化物、チタン酸化物、ジルコニウム酸化物又はアルミニウム酸化物から選ばれる微細分割された化合物２０〜５０％ｗ／ｗ、及び、前記重合性アクリル化合物と相溶性でありかつ前記酸化物化合物の表面に結合可能な少なくとも１種の結合性化合物を５０〜８０％ｗ／ｗを含む分散体、０．５〜３０％ｗ／ｗとを混合すること、
(b)使用される条件下に前記アクリルモノマーの重合を開始するために十分な量の１種以上の開始剤を前記混合物に添加すること、及び、
(c)前記アクリルモノマーを重合させること、
の工程を含む、請求項１記載のアクリル組成物の製造方法。
【請求項９】  シート、粉末、ペレット又はビーズの形態である、請求項１〜７のいずれか１項記載の製品。
【請求項１０】  少なくとも１種の重合性アクリルモノマーの残基を少なくとも７０％ｗ/ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ/ｗ、及び、前記重合性アクリル化合物と相溶性でありかつ前記酸化物化合物の表面に結合可能な少なくとも１種の結合性化合物を０.２〜２５％ｗ/ｗ含むアクリル組成物の、１工程法における耐摩耗性ポリマー製品の製造のための組成物としての使用。
【請求項１１】  少なくとも１種の重合性アクリルモノマーを少なくとも７０％ｗ／ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ／ｗ、及び、前記重合性アクリル化合物と相溶性でありかつ前記酸化物化合物の表面に結合可能な少なくとも１種の結合性化合物を０．２〜２５％ｗ／ｗ含む、重合性組成物の、１工程法における耐摩耗性ポリマー製品の製造のための組成物としての使用。
【手続補正２】
【補正対象書類名】明細書
【補正対象項目名】０００５
【補正方法】変更
【補正の内容】
【０００５】
従って、第一の態様において、本発明は少なくとも１種の重合性アクリルモノマーの残基を少なくとも７０％ｗ/ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ/ｗ、及び、前記重合性アクリル化合物と相溶性でありかつ前記酸化物化合物の表面に結合可能な少なくとも１種の結合性化合物を０.２〜２５％ｗ/ｗ含むアクリル組成物から１工程法において得られるアクリルポリマー製品を提供する。
【手続補正３】
【補正対象書類名】明細書
【補正対象項目名】０００６
【補正方法】変更
【補正の内容】
【０００６】
第二の態様において、本発明は、少なくとも１種の重合性アクリルモノマーを少なくとも７０％ｗ／ｗ、平均粒径が１〜５０nmであり、珪素酸化物、チタン酸化物、ジルコニウム酸化物及びアルミニウム酸化物から選ばれる少なくとも１種の酸化物を含む微細分割された化合物を０．２〜５％ｗ／ｗ、及び、前記重合性アクリル化合物と相溶性でありかつ前記酸化物化合物の表面に結合可能な少なくとも１種の結合性化合物を０．２〜２５％ｗ／ｗ含む、重合性組成物から１工程法において得られるアクリルポリマー製品を提供する。
【手続補正４】
【補正対象書類名】明細書
【補正対象項目名】０００７
【補正方法】変更
【補正の内容】
【０００７】
第三の態様において、本発明は(a)(i)重合性アクリルモノマー、又は、重合性アクリルモノマー中のポリマーの溶液、７０〜９９．５％ｗ／ｗと、
(ii)平均粒径が１〜５０nmであり、珪素酸化物、チタン酸化物、ジルコニウム酸化物又はアルミニウム酸化物から選ばれる微細分割された化合物２０〜５０％ｗ／ｗ、及び、前記重合性アクリル化合物と相溶性でありかつ前記酸化物化合物の表面に結合可能な少なくとも１種の結合性化合物を５０〜８０％ｗ／ｗを含む分散体、０．５〜３０％ｗ／ｗとを混合すること、
(b)使用される条件下に前記アクリルモノマーの重合を開始するために十分な量の１種以上の開始剤を前記混合物に添加すること、及び、
(c)前記アクリルモノマーを重合させること、
の工程を含む、上述のアクリル組成物の製造方法を提供する。
【手続補正５】
【補正対象書類名】明細書
【補正対象項目名】００１０
【補正方法】変更
【補正の内容】
【００１０】
少なくとも１種の結合性化合物はアクリルモノマーと相溶性であり、そして好ましくは、アクリルモノマーと共重合性であることができるアクリレート基もしくはメタクリレート基のような少なくとも１個の官能基を含む。１つより多くの官能性アクリレートもしくはメタクリレート基が存在するときには、結合性化合物はアクリルポリマー中に架橋サイトを提供することができることがある。また、結合性化合物は酸化物化合物の表面に結合することができ、そしてこの結合は極性基を含む化合物、例えば、ヒドロキシル基を有する化合物を使用することにより、便利に達成される。好ましい化合物は、他の化合物も適切ではありうるが、ヒドロキシル又は他の極性基を含有するアクリレートもしくはメタクリレート化合物である。適切な化合物は、ヒドロキシエチルメタクリレート（HEMA）、ヘキサンジオールジアクリレート、トリプロピルグリコールメタクリレート、エチレングリコールモノプロピルエーテル、３−アミノプロピルトリメトキシシラン及びエタノールアミン又はそれらの混合物を含む。幾つかの化合物は、ある用途においてはある欠点を有することがあるが（例えば、着色された化合物、又は、組成物の製造条件もしくはその組成物から製造される製品の製造条件下に色を発現する化合物の使用は、透明な製品が要求されるときには不適切であることがある）、十分に結合性化合物の機能を発揮することができる。
【手続補正６】
【補正対象書類名】明細書
【補正対象項目名】００１１
【補正方法】変更
【補正の内容】
【００１１】
微細分割された酸化物化合物は好ましくは平均粒子径が１〜５０nmであり、より好ましくは５〜３５nmである。それは好ましくは組成物中に０．２〜５重量％、より好ましくは０．５〜３重量％で存在する。好ましい酸化物化合物はコロイドシリカである。酸化物化合物は、好ましくは、結合性化合物中の分散体の形でアクリルモノマー又はポリマー／モノマー溶液中に添加される。適切な分散体は耐摩耗性コーティングを提供するためのコーティング組成物としての使用のために市販されているものである。適切な市販の分散体の例は、Clariantから市販のHIGHLINK（商標）コンパウンド、例えば、Highlink OG 100-30を含む。前記結合性化合物／前記微細分割された酸化物の比は好ましくは重量基準で１：１〜５：１の範囲（より好ましくは２：１〜４：１である）。分散体は好ましくは、重合性組成物中に０．２〜１０重量％、より好ましくは２〜８重量％で存在する。
【手続補正７】
【補正対象書類名】明細書
【補正対象項目名】００１９
【補正方法】変更
【補正の内容】
【００１９】
例６（比較）
ＭＭＡ中のスラリーとして分散したクリストバライトシリカ（平均粒子径６nm）と混合したＭＭＡシロップ中の同様のＰＭＭＡからＰＭＭＡサンプルをキャストし、すなわち、本発明の結合性化合物が存在しないようにした。使用したスラリーの量は、合計のアクリル混合物中でシリカが０．７５％ｗ／ｗの合計濃度を与えるものであった。この混合物を上記の通りに開始しそして重合した。アクリルポリマーの得られたサンプルを例１のとおりに摩耗させそして試験した。結果は、この材料は他の材料よりもずっと高い曇り度の値を有し、かつ、摩耗とともに曇り度が悪化したこと示す。